СПОСОБ ГЕРМЕТИЗАЦИИ РАБОЧИХ ШВОВ ПЕРЕРЫВОВ БЕТОНИРОВАНИЯ
METHOD TO SEAL WORKING JOINTS IN CONCRETING GAPS

Изобретение относится к области промышленного, гражданского и гидротехнического строительства и предназначено для устройства герметизации рабочих швов перерывов бетонирования. Оно может быть использовано для обеспечения водонепроницаемости рабочих швов бетонирования в любых строительных конструкциях
Для оценки новизны и технического уровня заявленного решения рассмотрим ряд известных заявителю технических средств аналогичного назначения, характеризуемых совокупностью сходных с заявленным изобретением признаков, известных из сведений, ставших общедоступными до даты приоритета изобретения.
Известен способ герметизации рабочих швов перерывов бетонирования с использованием набухающих лент и шнуров на основе: бентонитовой глины, акрилата и гидрофильной резины. Способ заключается в механическом креплении уплотнительного набухающего элемента к бетонной поверхности одной из захваток, образующей шов бетонирования. Монтаж набухающего элемента осуществляется перед бетонированием второй захватки, образующей шов. После окончания бетонирования установленный материал, взаимодействуя с водой, набухает в замкнутом пространстве, уплотняя шов (А.А.Шилин, М.В.Зайцев и др. «Гидроизоляция подземных и заглубленных сооружений при строительстве и ремонте». Издательство «Русская Торговая Марка», Тверь, 2003 г., с.83).
Недостатком аналога является то, что данный способ требует плотного прижатия набухающего элемента к бетонной поверхности. В противном случае материал оказывается вне зоны шва и не может обеспечить его герметизации. Кроме того, не допускается увлажнение и замачивание материала при его монтаже (до окончания бетонирования). К тому же, при фильтрации воды в зоне шва бетонирования данный способ не гарантирует герметизацию швов.
Известен способ герметизации рабочих швов перерывов бетонирования с использованием профильных уплотнителей из резины и ПВХ. Способ заключается в монтаже профилей перед бетонированием путем привязки их к арматурному каркасу конструкции либо путем крепления к бетонной подготовке или опалубке (в зависимости от типа профиля). После бетонирования всех захваток профиль омоноличивается в теле бетона конструкции. Герметизация шва достигается за счет водонепроницаемости самого материала, его стыковых соединений и увеличения пути обхода воды (А.А.Шилин, М.В.Зайцев и др. «Гидроизоляция подземных и заглубленных сооружений при строительстве и ремонте». Издательство «Русская Торговая Марка», Тверь, 2003 г., с.54, 83, 136).
Недостатком этого способа является сложная технология сварки различных участков уплотняющего профиля, сложность монтажа и отсутствие адгезии материала профиля с бетоном конструкции. Кроме того, из-за большой глубины анкеровки (заделки) профиля зачастую требуется изменение армирования конструкции.
Известен способ герметизации рабочих швов перерывов бетонирования путем монтажа в шов (на глубину от 30 до 50 мм) профиля из оцинкованной стали, на обе стороны которого нанесено специальное покрытие «Pentaflex». Размер профиля - 2000×167×1,2 мм. Крепление профиля в шов бетонирования производится с помощью специальных монтажных Ω-образных скоб в процессе армирования бетонной конструкции. Между собой уплотняющие профили соединяются внахлест с применением специальной стыковой скобы. Полимербитумное покрытие «Pentaflex», нанесенное на металлический профиль, обладает хорошим сцеплением со свежеуложенным бетоном, благодаря чему обеспечивается водонепроницаемость швов при давлении воды в 6,0 бар (Рекламный проспект фирмы H-BAU Technik GmbH «Герметизация строительных элементов. Средства уплотнения для напорного и безнапорного гидравлического режима», с.4.)
Данному аналогу присуща совокупность признаков, наиболее близкая к совокупности существенных признаков изобретения, в связи с чем данное известное техническое решение выбрано в качестве прототипа заявляемого изобретения.
Основными недостатками данного технического решения являются недостаточная эластичность полимербитумного покрытия и его высокая стоимость как импортного товара. В результате усадки бетонных строительных элементов повышенная жесткость покрытия приводит к появлению неплотности в зонах соединения. Поэтому водонепроницаемость уплотняемых швов не превышает давление воды более 0,6 МПа, что для заглубленных сооружений с высоким уровнем грунтовых вод бывает не достаточно. Высокая стоимость уплотнительных профилей, связанная с большими затратами на доставку материала из Германии и высокой стоимостью покрытия «Pentaflex», ограничивает их применение.
Задачей изобретения является повышение надежности и водонепроницаемости рабочих швов бетонирования и снижение стоимости герметизирующих элементов.
Сущность заявляемого изобретения как технического решения выражается в следующей совокупности существенных признаков, достаточной для достижения указанного выше обеспечиваемого изобретением технического результата.
Согласно изобретению способ герметизации рабочих швов перерывов бетонирования, заключающийся в монтаже профильного уплотняющего элемента, на обе стороны которого нанесено неотверждаемое полимерное покрытие, обладающее сцеплением с металлической подложкой и со свежеуложенным бетоном, характеризуется тем, что в качестве неотверждаемого полимерного покрытия используют полимерное покрытие когезионного типа разрыва и величиной адгезии к металлическим поверхностям и к свежеуложенному бетону не менее 0,15 МПа.
В этом заключается совокупность существенных признаков, обеспечивающая получение технического результата во всех случаях, на которые распространяется испрашиваемый объем правовой охраны.
Кроме того, заявленный способ характеризуется наличием ряда факультативных признаков, а именно:
- в качестве неотверждаемого полимерного покрытия используют мастично-полимерный герметик «Абрис С» на основе полимерного связующего и порошкообразных наполнителей по ТУ 5772-003-43008408-99;
- с обеих сторон профильного уплотняющего элемента наносится защитная антиадгезионная прокладка из кальки или тонкой полиэтиленовой пленки, разделенная на две части по длине изделия.
Способ осуществляют следующим образом.
Изготавливают уплотнительный профиль из полосы оцинкованного железа размером 2000×167×0,5 мм, на обе стороны которой равномерным слоем толщиной 0,5 мм наносят мастично-полимерный герметик «Абрис С», выпускаемый ООО «ЗГМ» по ТУ 5772-003-43008408-99. Нанесение должно обеспечивать плотное прилегание герметика «Абрис С» к листу оцинкованного железа. Для предотвращения загрязнения поверхности профиля с обеих сторон наносится защитная антиадгезионная прокладка, разделенная на две части по длине изделия. Прокладка выполняется из кальки или тонкой полиэтиленовой пленки.
Монтаж уплотнительного профиля в шов выполняется перед началом бетонирования. Крепление изделия в швах примыкания конструкций пол/стена выполняется с помощью специальных Ω-образных скоб с шагом 0,3-0,5 м. Крепление изделия в швах перерывов бетонирования выполняется за счет защемления в опалубке. Отдельные участки профиля соединяются внахлест с напуском не менее 50 мм и закрепляются специальной стыковой скобой. В случае производства работ по монтажу профиля при температуре окружающего воздуха ниже +10°С место стыковки профиля следует прогреть паяльной лампой, избегая контакта покрытия с пламенем горелки.
Минимальная глубина заглубления уплотнительного профиля в конструкцию не менее 30 мм. Опалубка должна обеспечивать правильную установку профиля. Перед бетонированием первой захватки, ограничивающей шов, необходимо удалить защитную пленку с омоноличиваемой половины профиля. Бетонирование производится в соответствии со СНиП 3.03.01-87 «Несущие и ограждающие конструкции». Во время перерыва между бетонированием различных захваток необходимо обеспечить защиту установленного профиля и сохранение защитной антиадгезионной пленки. Защитная пленка удаляется непосредственно перед бетонированием. Омоноличенный уплотняющий профиль за счет сцепления полимерного покрытия со свежеуложенным бетоном обеспечивает надежную герметизацию шва. Анкеровка профиля в конструкцию позволяет обеспечить герметизацию зоны возможного разуплотнения бетона.
В таблице приведены сравнительные физико-механические характеристики известных полимерных покрытий, применяемых в уплотнительных профилях, и покрытия, выполненного в соответствии с заявленным способом.
№
Наименование показателя, ед.изм.
Прототип - битумо-полимерная мастика«Pentaflex»
Предлагаемый неотверждаемый герметик «Абрис С»
1
Пенетрация (вязкость), мм
1-3
3-10
2
Прочность сцепления с оцинкованным металлом при отслаивании, Н/м, не менее
100
150
3
Прочность сцепления с бетоном при отрыве, МПа, не менее
0,1
0,15
4
Характер разрушения
по контакту с бетоном
когезионный
5
Водопоглощение, %, не более
0,3
0,3
7
Водонепроницаемость шва при давлении воды, МПа
0,6
1,0
8
Условный срок годности, лет
20
20
Использование заявленного решения по сравнению со всеми известными средствами аналогичного назначения обеспечивает следующие преимущества:
- повышение надежности и водонепроницаемости рабочих швов бетонирования;
- снижение стоимости герметизирующих элементов.